(57)【特許請求の範囲】
【請求項１】
容器（１）内に、炭化珪素原料（２）と種結晶となる炭化珪素単結晶基板（３）を配置し、前記炭化珪素原料を加熱昇華させて前記炭化珪素単結晶基板上に炭化珪素単結晶（４）を成長させる炭化珪素単結晶の製造過程において、
前記容器外部に備えたＸ線発生源（６）にてＸ線（８）を前記炭化珪素原料に照射し、前記容器外部に備えたＸ線検出器（７）により前記容器および前記炭化珪素原料を透過したＸ線を検出し、そのＸ線の透過量から前記炭化珪素原料の減少量をモニターし、該減少量が一定となるように前記容器内の温度を制御することを特徴とする炭化珪素単結晶の製造方法。
【請求項２】
容器（１）内に、炭化珪素原料（２）と種結晶となる炭化珪素単結晶基板（３）を配置し、前記炭化珪素原料を加熱昇華させて前記炭化珪素単結晶基板上に炭化珪素単結晶（４）を成長させる炭化珪素単結晶の製造過程において、
前記容器外部に備えたＸ線発生源（６）にてＸ線（８）を前記炭化珪素原料の上部に照射し、前記容器外部に備えたＸ線検出器（７）により前記容器および前記炭化珪素原料を透過したＸ線を検出し、そのＸ線の透過量が一定となるように前記容器内の温度を制御して、前記炭化珪素単結晶を成長させることを特徴とする炭化珪素単結晶の製造方法。
【請求項３】
容器（１）内に、炭化珪素原料（２）と種結晶となる炭化珪素単結晶基板（３）を配置し、前記炭化珪素原料を加熱昇華させて前記炭化珪素単結晶基板上に炭化珪素単結晶（４）を成長させる炭化珪素単結晶の製造過程において、
前記容器として、上面が開口した本体（１ａ）と該本体の前記上面を塞ぐ蓋部（１ｂ）を有したものを用いると共に、前記本体の底部に配置された前記炭化珪素原料を加熱昇華させて前記蓋部に配置された前記炭化珪素単結晶基板上に前記炭化珪素単結晶を成長させるようにし、
前記炭化珪素原料とは別に、前記本体の底部における前記炭化珪素原料を挟んで前記炭化珪素単結晶基板と反対側に、前記容器内に少なくとも珪素を含む材料（１１）を配置すると共に、該珪素を含む材料と前記炭化珪素原料との間を、珪素ガスを通過させることができる仕切板（１０）で仕切り、前記珪素を含む材料から発生させた珪素ガスを前記仕切板を通じて前記炭化珪素単結晶基板に供給させるようにし、
前記容器外部に備えたＸ線発生源（６）にてＸ線（８）を前記炭化珪素原料の上部に照射し、前記容器外部に備えたＸ線検出器（７）により前記容器および前記炭化珪素原料を透過したＸ線を検出し、そのＸ線の透過量が一定となるように前記容器内の温度を制御して、前記炭化珪素単結晶を成長させることを特徴とする炭化珪素単結晶の製造方法。
【請求項４】
容器（１）内に、炭化珪素原料（２）と種結晶となる炭化珪素単結晶基板（３）を配置し、前記炭化珪素原料を加熱昇華させて前記炭化珪素単結晶基板上に炭化珪素単結晶（４）を成長させる炭化珪素単結晶の製造過程において、
前記容器として、上面が開口した本体（１ａ）と該本体の前記上面を塞ぐ蓋部（１ｂ）および前記本体の底部に形成された開口部とを有したものを用いると共に、前記本体の底部に配置された前記炭化珪素原料を加熱昇華させて前記蓋部に配置された前記炭化珪素単結晶基板上に前記炭化珪素単結晶を成長させるようにし、
前記炭化珪素原料とは別に、前記容器外に、珪素を含む材料の供給源となる珪素導入部（１２）を備え、前記容器に形成された前記開口部を通じて前記珪素導入部から前記珪素を含む材料の導入を行い、
前記容器外部に備えたＸ線発生源（６）にてＸ線（８）を前記炭化珪素原料の上部に照射し、前記容器外部に備えたＸ線検出器（７）により前記容器および前記炭化珪素原料を透過したＸ線を検出し、そのＸ線の透過量が一定となるように前記珪素を含む材料の導入量を制御することを特徴とする炭化珪素単結晶の製造方法。
【請求項５】
前記容器内の温度の制御を行なう制御装置（１０）による温度制御によって、前記前記Ｘ線の透過量を一定に制御することを特徴とする請求項２乃至４に記載の炭化珪素単結晶の製造方法。
【請求項６】
前記制御装置による温度制御は、前記容器内の温度分布を変化させる制御であることを特徴とする請求項５に記載の炭化珪素単結晶の製造方法。
【請求項７】
前記容器をらせん形状高周波誘導コイル（１３）に囲まれるように配置し、該コイルによって前記容器内の温度を制御するようにし、
前記コイルを挟んで一直線にＸ線発生源と前記Ｘ線検出器を配置し、Ｘ線発生源からのＸ線が、前記コイルを避けるように照射され、前記容器及び前記炭化珪素原料を透過して前記Ｘ線検出器に到達するようにすることを特徴とする請求項１、５又は６に記載の炭化珪素単結晶の製造方法。
【請求項８】
前記コイルに沿って、前記Ｘ線発生源と前記Ｘ線検出器をらせん駆動させることを特徴とする請求項７に記載の炭化珪素単結晶の製造方法。
【請求項９】
容器（１）内に、炭化珪素原料（２）と種結晶となる炭化珪素単結晶基板（３）を配置し、前記炭化珪素原料を加熱昇華させて前記炭化珪素単結晶基板上に炭化珪素単結晶（４）を成長させる炭化珪素単結晶の製造装置において、
前記容器外部に備えられ、前記容器内部に配置された前記炭化珪素原料に向かってＸ線（８）を照射するＸ線発生源（６）と、
前記容器外部に備えられ、前記炭化珪素原料を透過した前記Ｘ線の透過量を検出するＸ線検出器（７）と、
前記Ｘ線検出器の検出結果が入力され、該検出結果に基づいて前記容器内の温度を制御できる制御装置（９）とを備えていることを特徴とする炭化珪素単結晶の製造装置。
【請求項１０】
前記制御装置は、前記Ｘ線の透過量から前記炭化珪素原料の減少量をモニターし、該減少量が一定となるように前記容器内の温度を制御するものであることを特徴とする請求項９に記載の炭化珪素単結晶の製造装置。
【請求項１１】
前記制御装置は、前記Ｘ線の透過量が一定となるように前記容器内の温度を制御することを特徴とする請求項９に記載の炭化珪素単結晶の製造装置。
【請求項１２】
前記容器は、上面が開口した本体（１ａ）と該本体の前記上面を塞ぐ蓋部（１ｂ）および前記本体の底部に形成された開口部とを有し、前記本体の底部に前記炭化珪素原料を配置して加熱昇華させることにより前記蓋部に配置した前記炭化珪素単結晶基板上に前記炭化珪素単結晶を成長させられるように構成され、
さらに、前記炭化珪素原料とは別に、前記容器外に設けられ、珪素を含む材料を前記本体の前記開口部を通じて前記容器内に導入する珪素導入部（１２）と、
前記Ｘ線検出器の検出結果が入力され、該検出結果に基づいて前記珪素導入部による前記珪素を含む材料の導入量を制御する制御装置（９）とを備えていることを特徴とする請求項９に記載の炭化珪素単結晶の製造装置。
【請求項１３】
前記制御装置は、前記Ｘ線の透過量から前記炭化珪素原料の減少量をモニターし、該減少量が一定となるように前記珪素を含む材料の導入量を制御するものであることを特徴とする請求項１２に記載の炭化珪素単結晶の製造装置。
【請求項１４】
前記制御装置は、前記Ｘ線の透過量が一定となるように前記珪素を含む材料の導入量を制御することを特徴とする請求項１２に記載の炭化珪素単結晶の製造装置。
【請求項１５】
前記容器を囲むように配置され、前記容器の加熱を行なうらせん形状高周波誘導コイル（１３）を有し、
前記Ｘ線発生源からのＸ線が、前記コイルを避けるように照射され、前記容器及び前記炭化珪素原料を透過して前記Ｘ線検出器に到達するように、前記コイルを挟んで一直線に前記Ｘ線発生源と前記Ｘ線検出器とが配置されており、
前記コイルに沿って、前記Ｘ線発生源と前記Ｘ線検出器をらせん駆動させる駆動機構が備えられていることを特徴とする請求項９乃至１４のいずれか１つに記載の炭化珪素単結晶の製造装置。
【請求項１６】
容器（１）内に、炭化珪素原料（２）と種結晶となる炭化珪素単結晶基板（３）を配置し、前記炭化珪素原料を加熱昇華させて前記炭化珪素単結晶基板上に炭化珪素単結晶（４）を成長させる炭化珪素単結晶の製造過程において、
前記容器外部に備えたＸ線発生源（６）にてＸ線を前記炭化珪素原料に照射し、前記容器外部に備えたＸ線検出器（７）により前記容器および前記炭化珪素原料を透過したＸ線を検出し、そのＸ線の透過量から、前記炭化珪素原料の減少量をモニターする炭化珪素原料の昇華状態検出方法。
【発明の詳細な説明】
【０００１】
【発明の属する技術分野】
本発明は、半導体や発光ダイオードなどの素材に利用することができる炭化珪素（以下、ＳｉＣという）単結晶の製造方法及びその製造装置に関する。
【０００２】
【従来の技術】
従来、ＳｉＣ単結晶を成長させる方法として、昇華再結晶法が広く用いられている。この昇華再結晶法は、黒鉛製るつぼ内に配置した黒鉛台座に種結晶を接合すると共に、るつぼ底部に配したＳｉＣ原料を加熱昇華させ、その昇華ガスを種結晶に供給することによって種結晶上にＳｉＣ単結晶を成長させるものである。
【０００３】
このような昇華再結晶法を用いたＳｉＣ単結晶の製造において、るつぼ構造や原料供給方法等を工夫することによりＳｉＣ単結晶の成長面の温度を安定化させる方法が種々提案されている。これらの方法により高い確率で高品質、長尺のＳｉＣ単結晶を得ることが可能である。
【０００４】
【発明が解決しようとする課題】
しかしながら、るつぼ内部に配置されたＳｉＣ原料の昇華の状態が、ＳｉＣ単結晶の成長過程で微妙に異なってくるために、得られたＳｉＣ単結晶がしばしば不良になるという問題がある。
【０００５】
本発明は上記点に鑑みて、ＳｉＣ原料の昇華の状態が一定にできるようにし、確実に高品質、長尺のＳｉＣ単結晶が製造できるようにすることを目的とする。
【０００６】
【課題を解決するための手段】
上記目的を達成すべく、本発明者らは以下の検討を行なった。
【０００７】
上記問題は、ＳｉＣ原料の昇華の状態が経時変化等によって不安定になるために、ＳｉＣガスの過飽和度が不安定になり、それが原因となって発生すると考えられる。このため、ＳｉＣ原料の昇華の状態を検出できるようにすれば、上記問題を解決することができると言える。
【０００８】
そこで、本発明者らは、ＳｉＣ原料の昇華の状態を検出する手段として、Ｘ線を用いることを見出した。
【０００９】
ＳｉＣ原料にＸ線を照射すると、ＳｉＣ原料の昇華が進行した箇所の方が昇華していない箇所よりもＸ線が透過し易い。これは、昇華が進行した箇所ではＳｉ成分が抜けたために、Ｘ線の吸収率が変化するからである。なお、昇華が進行した箇所を組成分析した結果、Ｃ成分はほとんど抜けていなかったことから、上記現象はＳｉ成分の抜けが原因であると説明できる。
【００１０】
Ｘ線を物質に照射して透過させる時、入射Ｘ線強度と透過Ｘ線強度との間には、次のような関係式が成り立つ。
【００１１】
【数１】
0004238449.tif 000002
但し、Ｉxは透過Ｘ線強度、Ｉ0は入射Ｘ線強度、μは線吸収係数、ρは密度、ｘはＸ線が物質を透過した距離を表している。
【００１２】
なお、μ／ρは質量吸収係数と呼ばれ、物質固有の値であり、次の関係式を満たす。
【００１３】
【数２】
μ／ρ＝ω1（μ／ρ）1＋ω2（μ／ρ）2＋…
【００１４】
【数３】
μ／ρ＝ｋλ3Ｚ3
但し、ｎ（ｎ＝１、２…）を成分の種類とすると、ωnは成分ｎの重量比、（μ／ρ）nは成分ｎの重量吸収係数、ｋは定数、Ｚは原子番号、λはＸ線の波長を表している。
【００１５】
これらの関係式、及び原子番号がＣ＜Ｓｉであることから、Ｘ線の透過量がＳｉ＜ＳｉＣ＜Ｃとなることが判る。従って、Ｘ線を用いることにより、ＳｉＣ原料の昇華状態をモニターすることができる。
【００１６】
そこで、上記目的を達成するため、請求項１に記載の発明では、容器（１）内に、炭化珪素原料（２）と種結晶となる炭化珪素単結晶基板（３）を配置し、原料を加熱昇華させて炭化珪素単結晶基板上に炭化珪素単結晶（４）を成長させる炭化珪素単結晶の製造過程において、容器外部に備えたＸ線発生源（６）にてＸ線（８）を炭化珪素原料に照射し、容器外部に備えたＸ線検出器（７）により容器および炭化珪素原料を透過したＸ線を検出し、そのＸ線の透過量から炭化珪素原料の減少量をモニターし、該減少量が一定となるように容器内の温度を制御することを特徴としている。
【００１７】
このように、Ｘ線を用いて炭化珪素原料の昇華状態をモニターし、炭化珪素原料の減少量が一定となるように容器内の温度を制御することにより、容器内の珪素／炭素比を安定化させることができ、確実に高品質、長尺な炭化珪素単結晶が得られるようにできる。
【００１８】
請求項２に記載の発明においては、Ｘ線を炭化珪素原料の上部に照射し、そのＸ線の透過量が一定となるように容器内の温度を制御して、炭化珪素単結晶を成長させることを特徴としている。
【００１９】
このように、Ｘ線の透過量が一定となるよう容器内の温度を制御すれば、容器内の珪素／炭素比を定常化することができ、請求項１と同様の効果が得られる。
【００２０】
例えば、請求項５に示すように、容器内の温度の制御を行なう制御装置（１０）による温度制御によって、Ｘ線の透過量を一定に制御することができる。なお、温度制御としては、請求項６に示すように容器内の温度分布を変化させる制御がある。
【００２１】
請求項３に記載の発明においては、炭化珪素原料とは別に、容器の本体の底部における炭化珪素原料を挟んで炭化珪素単結晶基板と反対側に、容器内に少なくとも珪素を含む材料（１１）を配置すると共に、該珪素を含む材料と炭化珪素原料との間を、珪素ガスを通過させることができる仕切板（１０）で仕切り、珪素を含む材料から発生させた珪素ガスを仕切板を通じて炭化珪素単結晶基板に供給させるようにし、炭化珪素原料の上部にＸ線を照射し、そのＸ線の透過量が一定となるように容器内の温度を制御して、炭化珪素単結晶を成長させることを特徴としている。
【００２２】
このように炭化珪素原料とは別に珪素を含む材料を配置し、Ｘ線の透過量が一定となるように容器内の温度を制御すれば、珪素を含む材料から珪素が供給され、容器内の珪素／炭素比を定常化させることができる。
【００２３】
請求項４に記載の発明においては、容器として、上面が開口した本体（１ａ）と該本体の上面を塞ぐ蓋部（１ｂ）および本体の底部に形成された開口部とを有したものを用いると共に、本体の底部に配置された炭化珪素原料を加熱昇華させて蓋部に配置された炭化珪素単結晶基板上に炭化珪素単結晶を成長させるようにし、炭化珪素原料とは別に、容器外に、珪素を含む材料の供給源となる珪素導入部（１２）を備え、容器に形成された開口部を通じて珪素導入部から珪素を含む材料の導入を行い、Ｘ線の透過量が一定となるように珪素を含む材料の導入量を制御することを特徴としている。
【００２４】
このように容器外に珪素導入部を備え、この珪素導入部によって珪素を含む材料を供給するようにすれば、導入時間を適宜調整でき、例えば導入時間を長くすることによって長期に渡って容器内を適度な炭化珪素原料の昇華ガスで満たすことができる。
【００２５】
なお、請求項７に示すように、容器の加熱にらせん形状高周波誘導コイル（１３）を用いる場合には、コイルを挟んで一直線にＸ線発生源とＸ線検出器を配置し、Ｘ線発生源からのＸ線が、コイルを避けるように照射され、容器及び炭化珪素原料を透過してＸ線検出器に到達するようにすればよい。
【００２６】
この場合、請求項８に示すように、コイルのらせんに沿って、Ｘ線発生源とＸ線検出器をらせん駆動させるようにすれば、容器に対して相対的にＸ線発生源とＸ線検出器とを上下に移動させることができるため、原料部全体の昇華状態を確認可能とすることができる。
【００２７】
なお、請求項９乃至請求項１５に記載の発明は、請求項１乃至８に記載の炭化珪素単結晶の製造方法の実施に使用する製造装置の発明である。
【００２８】
なお、上記各手段の括弧内の符号は、後述する実施形態に記載の具体的手段との対応関係を示すものである。
【００２９】
【発明の実施の形態】
（第１実施形態）
図１に本発明の第１実施形態で用いる結晶成長装置を示す。この結晶成長装置の容器として用いられる黒鉛製るつぼ１は、黒鉛製るつぼ１の底部に備えられたＳｉＣ原料粉末（ＳｉＣ原料）２を熱処理によって昇華させ、種結晶であるＳｉＣ単結晶基板３上にＳｉＣ単結晶４を結晶成長させるものである。
【００３０】
この黒鉛製るつぼ１は、上面が開口している略円筒状のるつぼ本体１ａと、るつぼ本体１ａの開口部を塞ぐ蓋材１ｂとを備えて構成されている。この黒鉛製るつぼ１を構成する蓋材１ｂを台座として、台座上にＳｉＣ単結晶基板３が接着剤５を介して接合されている。
【００３１】
一方、黒鉛製るつぼ１の外部には、黒鉛製るつぼ１内に向かってＸ線８を照射するＸ線発生源６が配置されていると共に、黒鉛製るつぼ１内を透過してきたＸ線８を検出するためのＸ線検出器７が配置されている。
【００３２】
また、Ｘ線検出器７には、制御装置８が接続されており、Ｘ線検出器７によるＸ線８の検出結果が制御装置９にフィードバックされ、制御装置９によって黒鉛製るつぼ１内の温度を制御できるように構成されている。
【００３３】
なお、図示しないが、黒鉛製るつぼ１は、アルゴンガスが導入できる真空容器の中で加熱装置により、加熱できるようになっており、例えば、この加熱装置のパワーを調節することによって種結晶であるＳｉＣ単結晶基板３の温度がＳｉＣ原料粉末２の温度よりも１００℃程度低温に保たれるようにすることができる。
【００３４】
このように構成された結晶成長装置を用いたＳｉＣ単結晶の製造工程について説明する。
【００３５】
まず、ＳｉＣ原料粉末２の温度を２０００〜２５００℃に加熱する。そして、加熱装置の調節等により、ＳｉＣ単結晶基板３の温度がＳｉＣ原料粉末２の温度よりも低くなるように、黒鉛製るつぼ１内に温度勾配を設ける。次に、黒鉛製るつぼ１内の圧力を１３．３Ｐａ〜２６．７ｋＰａとして、昇華法成長を開始すると、ＳｉＣ原料粉末２が昇華して昇華ガスとなり、ＳｉＣ単結晶３に到達し、ＳｉＣ原料粉末２側よりも相対的に低温となるＳｉＣ単結晶基板３の表面上にＳｉＣ単結晶４が成長する。
【００３６】
その際、ＳｉＣ原料粉末２にるつぼ本体１の外部からＸ線８をＸ線発生源６を用いて照射し、ＳｉＣ原料粉末２とるつぼ本体１を透過したＸ線８をＸ線検出器７で検出する。そうすることで、ＳｉＣ原料粉末２の珪素成分は昇華により少なくなるが、炭素成分はそのまま残存することから、成長中にＸ線８の透過量が経時変化するので、ＳｉＣ原料粉末２の減少量を確認することが可能となる。なお、Ｘ線検出器７に表示器を備え、Ｘ線８の透過量若しくは減少量を表示器で表示すれば、ＳｉＣ原料粉末２の昇華状態を把握することも可能である。例えば、透過量若しくは減少量の検出値を数値化してもよく、ＳｉＣ原料粉末２の状態を画像で表すことによって昇華状態がイメージしやすくなるようにしてもよい。
【００３７】
そして、Ｘ線検出器７からの検出結果を制御装置９にフィードバックし、制御装置９にて黒鉛製るつぼ１内の温度を制御することによって、ＳｉＣ原料粉末２の減少量が一定となるようにさせつつ、ＳｉＣ単結晶４を結晶成長させる。例えば、加熱装置のパワーを調整することにより黒鉛製るつぼ１内の温度分布を調整することができる。
【００３８】
このようにすることで、るつぼ１内の珪素／炭素比を安定化させることができ、ＳｉＣ単結晶４を確実に高品質、長尺に形成することができる。
【００３９】
（第２実施形態）
図２に、本発明の第２実施形態で用いる結晶成長装置を示す。以下、図２に基づいて本実施形態におけるＳｉＣ単結晶の製造について説明するが、装置構成及びＳｉＣ単結晶の製造工程については第１実施形態とほぼ同様であるため、異なる点についてのみ説明する。
【００４０】
本実施形態では、黒鉛製るつぼ１内に配置されたＳｉＣ原料粉末２の上部にのみＸ線８を照射し、制御装置９によって透過したＸ線８の透過量が一定となるように黒鉛製るつぼ１内の温度を制御しながらＳｉＣ単結晶４を成長させた。このようにすれば、黒鉛製るつぼ１内の珪素／炭素比を定常化させることができ、ＳｉＣ単結晶４を確実に高品質、長尺に形成することができる。
【００４１】
（第３実施形態）
図３に、本発明の第３実施形態で用いる結晶成長装置を示す。以下、図３に基づいて本実施形態におけるＳｉＣ単結晶の製造について説明するが、装置構成及びＳｉＣ単結晶の製造工程については第１実施形態とほぼ同様であるため、異なる点についてのみ説明する。
【００４２】
るつぼ本体１ａの底部には、仕切板１０が配置されており、この仕切板１０によって、るつぼ本体１ａは、ＳｉＣ単結晶基板３が配置されている側のスペースと配置されていない側のスペースに仕切られている。そして、ＳｉＣ単結晶基板３が配置されていない側のスペースには珪素を含む材料としての珪素粉末１１が収容され、仕切板１０で珪素粉末１１が囲まれた状態となっている。また、ＳｉＣ単結晶基板３が配置されている側には仕切板１０を覆うようにＳｉＣ原料粉末２が充填されている。なお、珪素粉末１１とＳｉＣ原料粉末２は仕切板１０によって混合しないようになっている。具体的には、仕切板１０はポーラスカーボン（多孔質黒鉛）で構成されており、珪素粉末１１の蒸発ガスが通過できるようになっている。
【００４３】
このような構成においても、ＳｉＣ原料粉末２にＸ線８を照射し、制御装置９によって透過したＸ線８の透過量が一定となるように黒鉛製るつぼ１内の温度を制御することで、ＳｉＣ原料粉末２及び珪素粉末１１からの昇華状態を制御し、黒鉛製るつぼ１内の珪素／炭素比を定常化させることができる。これにより、ＳｉＣ単結晶４を確実に高品質、長尺に形成することができる。
【００４４】
（第４実施形態）
図４に、本発明の第４実施形態で用いる結晶成長装置を示す。以下、図４に基づいて本実施形態におけるＳｉＣ単結晶の製造について説明するが、装置構成及びＳｉＣ単結晶の製造工程については第１実施形態とほぼ同様であるため、異なる点についてのみ説明する。
【００４５】
るつぼ本体１ａの底部には開口部を設けてあり、この開口部を通じて珪素導入部１２から黒鉛製るつぼ１内に珪素を含む材料が導入できるようになっている。この珪素を含む材料としては、例えば常温で珪素系化合物ガスや珪素系化合物の液体を用いることができる。また、珪素導入部１２は制御装置９に接続されており、制御装置９によって珪素導入部１２による珪素を含む材料の導入量を制御できるように構成されている。
【００４６】
このような構成により、昇華によりＳｉＣ原料粉末２から抜けたＳｉ成分を、珪素導入部１２によって補うことができる。また、このように珪素導入部１２を黒鉛製るつぼ１の外部に設けることによって、珪素を含む材料の導入時間を適宜調整でき、例えば導入時間を長くすることによって長期に渡って黒鉛製るつぼ１内を適度なＳｉＣ原料の昇華ガスで満たすことができる。
【００４７】
このため、ＳｉＣ原料粉末２にＸ線８を照射し、制御装置９によって透過したＸ線８の透過量が一定となるように珪素導入部１２による珪素を含む材料の導入量を制御することにより、るつぼ１内の珪素／炭素比を定常化させることができる。これにより、高品質かつ長尺のＳｉＣ単結晶４を成長することができる。
【００４８】
（他の実施形態）
上記実施形態で説明したように、黒鉛製るつぼ１は加熱装置で加熱されるが、例えば、図５に示すように、らせん形状高周波誘導コイル１３を加熱装置として用いることができる。この場合、黒鉛製るつぼ１は、コイル１３に囲まれるように配置されるため、コイル１３によってＸ線８が遮られる。従って、このような場合には、コイル１３を挟んで一直線にＸ線発生源６とＸ線検出器７とを配置し、Ｘ線８がコイル１３を避けて照射されると共に黒鉛製るつぼ１及びＳｉＣ原料粉末２を透過してＸ線検出器７に到達するようにすればよい。また、Ｘ線発生源６とＸ線検出器７をらせん駆動する機構を備えれば、Ｘ線発生源６とＸ線検出器７を黒鉛製るつぼ１に対して相対的に上下に変位させることも可能である。このようならせん駆動機構を設ければ、Ｘ線８を照射できる範囲を超えてＳｉＣ原料粉末２が多量に配置されていても、ＳｉＣ原料粉末２の全体の減少量を検出することができる。また、ＳｉＣ原料粉末２の量の変化と共に、Ｘ線発生源６とＸ線検出器７を上下に変位させることもできる。
【００４９】
また、第３実施形態で示した珪素粉末１１は珪素基板などの固体の珪素でもよいし、窒化珪素、珪素系化合物を用いることもできる。
【図面の簡単な説明】
【図１】本発明の第１実施形態における結晶成長装置の構成を示す図である。
【図２】本発明の第２実施形態における結晶成長装置の構成を示す図である。
【図３】本発明の第３実施形態における結晶成長装置の構成を示す図である。
【図４】本発明の第４実施形態における結晶成長装置の構成を示す図である。
【図５】他の実施形態で示すらせん形状高周波誘導コイルを加熱装置として用いた場合の結晶成長装置の構成を示す図である。
【符号の説明】
１…黒鉛製るつぼ、１ａ…るつぼ本体、１ｂ…蓋材、２…ＳｉＣ原料粉末、
３…ＳｉＣ単結晶基板、４…ＳｉＣ単結晶、５…接着剤、６…Ｘ線発生源、
７…Ｘ線検出器、８…Ｘ線、９…制御装置、１０…仕切板、１１…珪素粉末、
１２…珪素導入部、１３…らせん形状高周波誘導コイル。
【図１】
0004238449.tif 000003
【図２】
0004238449.tif 000004
【図３】
0004238449.tif 000005
【図４】
0004238449.tif 000006
【図５】
0004238449.tif 000007